(57)【特許請求の範囲】
【請求項１】
以下を含んでいる重合体の仕上げ材料の再分散性乾燥組成物：
ａ）上記重合体および保護コロイドを含んでいる分散体の噴霧乾燥または凍結乾燥によって得られる重合体を包含している、粉末状の有機性の結合剤；
ｂ）上記組成物と水との混合により得られる分散体のｐＨを、１０以上の値まで上昇させることなく効果的であるものから選択される脱保護剤であって、上記脱保護剤ｂ）は、グリコールエーテルおよび三リン酸ナトリウムからなる生成物の群において選択され、上記グリコールエーテルは、以下からなる群から選択され；エチレングリコールモノメチルエーテル、エチレングリコールモノエチルエーテル、エチレングリコールモノプロピルエーテル、エチレングリコールモノイソプロピルエーテル（２−イソプロポキシ）エタノール、エチレングリコールモノブチルエーテル、エチレングリコールモノフェニルエーテル、エチレングリコールモノベンジルエーテル、ジエチレングリコールモノメチルエーテル２−（２−メトキシエトキシ）エタノール、メチルカルビトール、ジエチレングリコールモノエチルエーテル２−（２−エトキシエトキシ）エタノール、カルビトールセルソルブ、ジエチレングリコールモノ−ｎ−ブチルエーテル、エチレングリコールジメチルエーテル、エチレングリコールジエチルエーテル、エチレングリコールジブチルエーテル、エチレングリコールメチルエーテル酢酸塩、エチレングリコールモノエチルエーテル酢酸塩、エチレングリコールモノブチルエーテル酢酸塩、トリプロピレングリコールｎ−ブチルエーテル、ジプロピレングリコールｎ−ブチルエーテル、トリエチレングリコールモノブチルエーテルプロピレングリコール、
乾燥％質量比である「脱保護剤ｂ）×１００／重合体ａ）」が、１以上である脱保護剤；
ｃ）ＩＳＯ ７８７／５による、およびｇ／１００ｇにおける油吸着（ＯＡ）において、ＯＡ：１以上を有する特定の吸着剤充填剤；
ｄ）装填材料；
ｅ）保水剤；
ｆ）および／またはレオロジー剤；
ｇ）および／または脱泡剤；
ｈ）および／または殺生物剤；
ｉ）および／または色素；
ｊ）および／または繊維；
ｋ）および／または無機性の結合剤；
ｌ）および／または難燃剤（または防炎剤）。
【請求項２】
乾燥％質量比である「特定の吸着剤充填剤ｃ）×１００／重合体ａ）」が１０以上であり、１２００以下である、請求項１に記載の再分散性乾燥組成物。
【請求項３】
全混合水／乾燥組成物について、適切な粘稠性まで水と上記乾燥組成物の混合によって作られるスラリーから得られる仕上げ材料の耐水性において、試験ＡＳＴＭ  Ｄ２４８６−０６によって測定された上記仕上げ材料の上記耐水性が３０００周期より大きい、請求項１に記載の再分散性乾燥組成物。
【請求項４】
セメントフリーおよび／または石灰フリーである、請求項１に記載の組成物。
【請求項５】
上記結合剤ａ）は、アクリル重合体、スチレン／アクリル重合体、スチレン／ブタジエン重合体、酢酸ビニル／エチレン重合体、酢酸ビニル／バーサテート重合体、酢酸ビニル／バーサテート／エチレン重合体およびアクリル／アクリル共重合体からなる群から選択される、単独重合体または共重合体である、請求項１または２に記載の組成物。
【請求項６】
上記特定の吸着剤充填剤ｃ）が、アルミノケイ酸塩、炭酸カルシウムまたは大理石の充填剤において選択される、請求項１〜５のいずれか一項に記載の組成物。
【請求項７】
上記装填材料ｄ）が、炭酸カルシウムおよび／またはケイ砂および／またはバーミキュライトおよび／またはパーライトの群から選択される、請求項１〜６のいずれか一項に記載の組成物。
【請求項８】
請求項１〜７のいずれか一項に記載の、重合体の仕上げ材料の再分散性乾燥組成物と、水との混合によって得られる、ｐＨが１０より小さい、湿式の調合物。
【請求項９】
塗装を製造するための、建築物または土木工事構造物の表面における、請求項８に記載の湿式の調合物の適用。
【請求項１０】
請求項８に記載の湿式の調合物から得られる、建築物もしくは土木工事構造物、またはそれらに適用される、塗装もしくは仕上げ材料。
【請求項１１】
請求項８に記載の湿式の調合物から得られる仕上げ材料であって、試験ＡＳＴＭ Ｄ２４８６−０６によって測定された上記仕上げ材料の上記耐水性が３０００周期より大きく、全混合水／乾燥組成物について適切な粘稠性まで水と上記乾燥組成物を混合することによって作られるスラリーから得られる、仕上げ材料。
【発明の詳細な説明】
【技術分野】
【０００１】
本発明の技術分野は、特に建築物の内部または外部（たとえば外部からの断熱ならびに建造物のための目地）のための漆喰、下塗り、グラウト、防水塗装またはモルタルに関する。
【０００２】
特に、本発明は建築産業および土木産業のための、漆喰またはモルタルの湿式の調合物の調製に有効な、水分散性の粉末の建築材料組成物に関する。
【０００３】
より詳細には、本発明は、結合剤として単独重合体または共重合体を含んでいる、セメントフリーおよび水分散性の、建築材料組成物に関する。
【０００４】
また、本発明はこれらの乾燥組成物および湿式の調合物の調製方法、建築物または土木工事構造物の表面におけるこれらのうちの後者の適用、したがって得られた塗装ならびに塗装された成分に関する。これらの湿式の調合物の用途は、建造物ならびに集合物体のための、目地または他の生成物であり得る。
【背景技術】
【０００５】
多くの液状の水性のアクリル性仕上げ材料が知られている。これらはアクリル重合体またはスチレン／アクリル重合体またはエチレン／酢酸ビニル重合体分散体から作られる、完全に有機性の結合剤、合体剤、保水剤（例えばセルロースエーテル）、分散剤（例えば界面活性剤）、脱泡剤、殺生物剤、炭酸塩の砂および／またはケイ砂、炭酸塩の充填剤、ＴｉＯ２、無機性のまたは有機性の増粘剤、ｐＨ調整剤、外部からの水、ならびに重合体分散体から得た水を含んでいる湿式の調合物である。
【０００６】
これらアクリル性仕上げ材料のアクリル重合体またはスチレン／アクリル重合体の分散体は、乳化重合によって得られる。
【０００７】
これらの既知のアクリル性仕上げ材料は、建築物の外部の表面に適用される、すぐに使用できるペーストである。
【０００８】
さらに、アクリル重合体またはスチレン／アクリル重合体の再分散性粉末が知られている。これらの粉末は、水溶性の保護コロイド（例えばポリビニルアルコールおよび／またはポリアクリレートおよび／またはポリビニルピロリドン）を含んでいる、これらのアクリル重合体の分散体またはスチレン／アクリル重合体の分散体の噴霧乾燥によって生成される。特に、ＥＰ−７２３９７５−ＡおよびＵＳ５２５２７０４を参照のこと。これらの粉末は、無機性の結合剤（セメントおよび／または石灰）を含んでいるモルタルの調合物において用いられ得る。
【０００９】
これらのセメント−フリーのペーストの欠点は、それらは凍結、および特に凍結／解凍の反復、およびより一般的には熱衝撃に耐性が十分でないということである。
【００１０】
また、これらの既知のアクリル性仕上げ材料の他の水性の性質に関連した他の欠点は：
（ｉ）水は輸送の点においてさらなる費用を意味する
（ｉｉ）水は、ペースト状のアクリル性仕上げ材料に高レベルの殺生物剤を加えることを要する
ということである。
【００１１】
これらの特徴点（ｉ）および（ｉｉ）は、これらの既知のアクリル性仕上げ材料を、実際に環境に優しいものでなくさせている。
【発明の概要】
【００１２】
本願の発明は、少なくとも以下の目的の１つを達成する。
【００１３】
既知の水性の、ペースト状のアクリル性仕上げ材料または建築生成物の欠点を有さない、重合体の仕上げ材料の再分散性乾燥組成物、または建築のための他の生成物の再分散性乾燥組成物を開発することが発明の目的である。
【００１４】
この組成物から作られる漆喰、下塗り、塗装の表面における風解を引き起こしにくい、重合体の仕上げ材料の再分散性乾燥組成物を開発することが発明の目的である。
【００１５】
建築物または土木工事構造物の表面において適用される湿式の調合物を製造するための、水に再分散性された後に強度に塩基性のｐＨを有さない、重合体の仕上げ材料の再分散性乾燥組成物を開発することが発明の目的である。
【００１６】
これらの調合物から作られた、硬化された漆喰、下塗り、塗装のプロセシング能（練混ぜの容易性および再生産性−加工性−ポンプ圧送性−非・粘着性−コンクリート吹付性−…）または機械的な特性（耐水性−硬度−耐久性−分解強度−…）において有害な影響を有さない重合体の仕上げ材料の再分散性乾燥組成物を開発することが発明の目的である。
【００１７】
保護および防水機能を付与した、硬化された漆喰、下塗り、塗装を形成するための、建築物または土木工事構造物の表面において適用される湿式の調合物を製造するための、水と混合され得る再分散性乾燥組成物を開発することが発明の目的である。
【００１８】
保護ならびに防水機能およびすぐれた機械的機能を付与した、漆喰、下塗り、塗装であり、上記漆喰、下塗り、塗装は、水に容易に再分散性である重合体の仕上げ材料の乾燥調合物から得られるものを開発することが発明の目的である。
【００１９】
結果として、本発明は、以下を含んでいる重合体の仕上げ材料の再分散性乾燥組成物、または建築のための他の生成物の再分散性乾燥組成物に関する：
ａ）上記重合体および保護コロイドを含んでいる分散体の噴霧乾燥または凍結乾燥によって得られる重合体に包含される、粉末状の有機性の結合剤；
ｂ）脱保護剤；
ｃ）特定の吸着剤充填剤；
ｄ）および／または装填材料；
ｅ）および／または保水剤；
ｆ）および／または無機性のレオロジー剤；
ｇ）および／または脱泡剤；
ｈ）および／または殺生物剤；
ｉ）および／または色素；
ｊ）および／または繊維；
ｋ）および／または無機性の結合剤；
ｌ）および／または難燃剤（または防炎剤）。
【００２０】
注目すべき変形において、発明による再分散性乾燥組成物は、乾燥％質量比である「特定の吸着剤充填剤ｃ）×１００／重合体ａ）」が、優先順位の低い順において、１０以上、２０以上、３０以上、好ましくは５０以上、より好ましくは１５０以上であり、優先順位の高い順において、１２００以下、１０００以下、９５０以下、好ましくは９１０以下、より好ましくは８５０以下であることによって特徴づけられる。
【００２１】
注目すべき変形において、発明による再分散性乾燥組成物は、全混合水／乾燥組成物について適切な粘稠性まで水と乾燥組成物の混合によって作られるスラリーから得られる塗装の耐水性によって特徴づけられ、試験ＡＳＴＭ Ｄ２４８６−０６によって測定される、塗装の上記耐水性が、優先順位の低い順において、３０００；４０００；５０００；６０００；１００００周期より大きい。
【００２２】
上記に挙げた試験における塗装の厚さはＡＳＴＭ Ｄ２４８６−０６ ｎｏｒｍ．の１つから変化し得る。塗装の厚さは、最も大きい充填剤の粒度分析が、ＡＳＴＭ Ｄ２４８６−０６において要求される、１８０ミクロンを超える場合、増大し得る。塗装の厚さは最大の充填剤の最大直径に一致すべきである。
【００２３】
＜＜適切な粘稠性＞＞は、例えば以下の生成物との比較により決定され得る：
・（床の目地の充填剤のための）２７％（＋／−１％）の水の混合比まで水と混合された、Parexlankoから得た床のグラウトである5046 Elit；
・（アクリル性の下塗りのための）Parex companyから得たDPR Sandfine
・（屋根の防水性の膜のための）Parexlanko companyから得た451 Lankotoit
特定の実施形態において、本発明による重合体の仕上げ材料の再分散性乾燥組成物は：
ａ）上記重合体および保護コロイドを含んでいる分散体の噴霧乾燥または凍結乾燥によって得られる重合体に包含される、粉末状の有機性の結合剤；
ｂ）脱保護剤；
ｃ）特定の吸着剤充填剤；
ｄ）装填材料；
ｅ）保水剤；
ｆ）および／または無機性のレオロジー剤；
ｇ）および／または脱泡剤；
ｈ）および／または殺生物剤；
ｉ）および／または色素；
を含んでいる。
【００２４】
この組成物は、少なくとも上記に挙げた物の１つを満たしている。
【００２５】
重合体結合性の塗装、またはｐＨが１０より大きい、特に１１以上、および好ましくは１２以上である、アルカリ性の水性のスラリーから生じるときにのみ、通常耐水性である重合体−結合性の塗装または集合物体の、水における再分散の問題を検討する、漆喰、モルタル、下塗りまたは仕上げ材料の再分散性乾燥組成物を意図したことは、発明者の功績である。また、ｐＨ＞１２は、野外における水の損失（風解）に伴う、主要部分、石造ユニットなどの表面における粉末状の被覆物の調合物と同義である。
【００２６】
特に、発明者らは、液体（たとえば水）を混合することによってそのｐＨが１０より低い、好ましくは９より低い、湿式の調合物、スラリーに容易に、および迅速に変化する乾燥組成物を得ることに成功した。
【００２７】
続いて、このスラリーから塗装または集合物体を得ることが可能である。上記塗装は有利に耐水性であり、風解を受けない。
【００２８】
耐水性は、本願による、水および乾燥組成物の混合から得られるｐＨ＜１０のスラリーの結果である、塗装または集合物体の非常に興味深い機能である。耐水性は、以下に定義されている、湿式洗浄試験および滴下試験により明白に得ることができる。
【００２９】
この結果は、少なくとも脱保護剤ｂ）および特定の吸着剤充填剤ｃ）を乾燥組成物に混合することにより、明白に得られた。
【００３０】
また、上記乾燥粉末組成物は、既知の湿式重合体の仕上げ材料の調合物における水の欠点、すなわち、熱衝撃に対する強度、生物学的な不安定性、および輸送に対する費用を克服することを可能にする。
【００３１】
いったん水において再分散されると、乾燥組成物は、良好な、流動学的特性、圧送性、加工性、および耐久性を有する湿式調合物を形成する。
【００３２】
そして、この湿式調合物から得られた、硬化された、耐水性および非風解性の塗装または耐水性および非風解性の目地、または他の集合物体は、顕著な機械的な特性（硬度−分解強度）、および／または防火性および防水性、およびまたは装飾性を有する。
【００３３】
（定義）
この本文の専門用語によると、以下の非限定的な定義が考慮されなければならない：
−すべての単数形は、複数形を示し、相互に示す。
−“重合体”は単独重合体または共重合体を指す。
−“仕上げ材料”は建造物（内部または外部）のための任意の製品（たとえば、塗装、目地、集合物体…を指す。
−本明細書に用いられている用語“再分散性の”または“再分散性”は、組成物が乾燥形状において、特に乾燥粉末として存在する場合、水性の媒体において、特に水自体において再分散可能であるという意味にとられる。この再分散性の必要性は、好ましくは少なくとも約２時間、特に少なくとも１２時間、および理想的な条件において２４時間以上、安定である、再取得される分散体に応じる。言い換えると、著しい沈殿は生じない。上記の再分散性の測定のために、以下の方法が好適に採用される：５０ｇの実質的にダマ−フリーの粉末が直径８ｃｍであり最大充填体積が３００ｃｍ３のビーカーにおいて５０ｇの水とともに混合される。攪拌はプロペラミキサー（３つのプロペラおよび６０ｍｍの標準直径）を用い、１０００ｒｍｐで行われる。得られた分散体は、５，１０、１５、３０分、および１、２、３時間後にそれぞれ視覚的に評価される。
【００３４】
“脱保護剤”は、粉末状の有機性の結合剤ａ）の保護コロイドの保護的な効果の少なくとも一部を相殺し得る、化合物または化合物の混合物を指す。
【００３５】
“セメント”は、任意の有機性の化合物を含んでいない無機性の結合剤である。
【００３６】
“セメント−フリー”は、セメント濃度が、優先順位の低い順において、および組成物の重量％において、５；３；１；０．５；１０−１；１０−３；１０−６以下であることを意味する。
【００３７】
“石灰フリー”は、石灰の濃度が、優先順位の低い順において、および組成物の重量％において、５；３；１；０．５；１０−１；１０−３；１０−６以下であることを意味する。
【００３８】
“粒度分析”は、乾燥篩分Ｄ５０に相当する。
【００３９】
“粉末”の粒度分析は、１ｍｍ以下である。
【００４０】
“顆粒”の粒度分析は、１ｍｍより大きく、好ましくは１０ｍｍ以下である。
【００４１】
“充填剤”は、モルタル、漆喰、下塗りまたは仕上げ材料において組み込まれ、当該Ｄ５０が１００μｍより小さい微細な、および／または軽い無機性の粉末状充填材料を示す。
【００４２】
“装填材料”は、モルタル、漆喰、下塗りまたは仕上げ材料において組み込まれ、当該Ｄ５０が１００μｍより大きい無機性の粉末状装填材料を示す。
【００４３】
“アクリル性の”は、アクリル酸エステルの群から選択される単量体から形成される単独重合体または共重合体を指す。
【発明を実施するための形態】
【００４４】
好ましい実施形態において、本願発明による粉末乾燥組成物は、セメント−フリーおよび／または石灰−フリーである。
【００４５】
（粉末状の有機性の結合剤ａ）：
結合剤ａ）の重合体は、以下を含んでいる群、好ましくは以下からなる群から選択される：アクリル重合体、アクリル／アクリル重合体、スチレン／アクリル重合体、スチレン／ブタジエン重合体、酢酸ビニル／エチレン重合体、酢酸ビニル／バーサテート重合体および酢酸ビニル／バーサテート／エチレン重合体；好ましくはアクリル重合体、アクリル／アクリル重合体、スチレン／アクリル重合体。
【００４６】
変形において、結合剤ａ）は、異なる重合体の組み合わせを含み得る。
【００４７】
結合剤ａ）の保護コロイドは、例えばポリビニルアルコール、または低分子量の表面活性化化合物、またはアリールスルホン酸ホルムアルデヒド縮合物の塩の群から選び取られる（米国特許第５，２２５，４７８号）。
【００４８】
（脱保護剤ｂ）
脱保護剤ｂ）は、上記組成物と水との混合により得られる分散体のｐＨを、１０以下、および好ましくは９以下の値に、上昇させることなく効果的なものから適宜選択される。
【００４９】
本発明による組成物の定量的な局面を考慮し、乾燥％質量比である「特定の脱保護剤ｂ）×１００／重合体ａ）」が優先順位の低い順において、１以上、８以上、１０以上、１５以上、２０以上、３０以上であることが好ましく、好ましくは１５〜２５の間に含まれていることが好ましい。
【００５０】
実際に、脱保護剤ｂ）は、例えば、グリコールエーテル、三リン酸ナトリウムを含んでいる、好ましくはグリコールエーテル、三リン酸ナトリウムからなる生成物の群において選択され、より好ましくは、上記グリコールエーテルは以下を含んでいる群、好ましくは以下からなる群から選択される；エチレングリコールモノメチルエーテル、エチレングリコールモノエチルエーテル、エチレングリコールモノプロピルエーテル、エチレングリコールモノイソプロピルエーテル（２−イソプロポキシ）エタノール、エチレングリコールモノブチルエーテル、エチレングリコールモノフェニルエーテル、エチレングリコールモノベンジルエーテル、ジエチレングリコールモノメチルエーテル２−（２−メトキシエトキシ）エタノール、メチルカルビトール、ジエチレングリコールモノエチルエーテル２−（２−エトキシエトキシ）エタノール、カルビトールセルソルブ、ジエチレングリコールモノ−ｎ−ブチルエーテル、エチレングリコールジメチルエーテル、エチレングリコールジエチルエーテル、エチレングリコールジブチルエーテル、エチレングリコールメチルエーテル酢酸塩、エチレングリコールモノエチルエーテル酢酸塩、エチレングリコールモノブチルエーテル酢酸塩、トリプロピレングリコールｎ−ブチルエーテル、ジプロピレングリコールｎ−ブチルエーテル、トリエチレングリコールモノブチルエーテルプロピレングリコール。
【００５１】
（特定の吸着剤充填剤ｃ））
特定の吸着剤充填剤ｃ）は、該“吸着能力”および／または該油吸着（ＯＡ）について“特定”である。特に好適な実施形態において、特定の吸着剤充填剤ｃ）は、ＩＳＯ ７８７／５による、およびｇ／１００ｇ：ＯＡにおける優先順位の低い順において、：１以上；５以上；１０以上；２０以上、例えば、５〜１０に含まれている油吸着（ＯＡ）を有する。
【００５２】
上記特定の吸着剤充填剤ｃ）は、好ましくはケイ酸質、炭酸カルシウム、または、ケイ酸質−炭酸カルシウムの粉末および／またはアルミノケイ酸塩の粉末から、ならびにより好ましくは、炭酸カルシウムまたは大理石の充填剤において、ならびにより好ましくは、以下の市販の製品からなる群において選択される：
−beatite（登録商標）：高い化学的な純度を有する、“ピレネー山脈”の方解石から得られた炭酸塩化された充填剤；
−Omyacarb（登録商標）：中間生成物および厳密に分類された粒子分布を有する、乾燥破砕した炭酸カルシウム；
−Mikhart（登録商標）は炭酸カルシウムであり、鉱石の方解石を篩分または破砕することにより製造されている；
−Omya TITAN（登録商標）200；炭酸カルシウム９７％炭酸マグネシウム２％中央粒径：２５μｍ；
−CALCITEC PURO PH（登録商標）：採鉱段階および製造段階の両方において慎重な選択により製造された炭酸カルシウムであり、専用の製造ラインは、重金属の低含有量によって特徴づけられる、高い化学的な純度を確保するために用いられる。
【００５３】
（装填材料ｄ））
装填材料ｄ）については、炭酸カルシウムおよび／またはケイ砂および／またはパーライトおよび／またはバーミキュライトの群から適宜選択される。
【００５４】
（保水剤ｅ））
保水剤ｅ）は、固着前の混合物の水を保つ特性を有する。水は、湿式の調合物のペーストにおいて非常に捕捉され、当該結合性を向上させる。ある程度において、水は支持体によって吸収されにくい。表面における塩析が限定され、脱水が低減される。
【００５５】
保水剤ｅ）は、好ましくは、修飾されたセルロースエーテルおよび／またはデンプンエーテル、および／またはグアルエーテルおよびそれらの混合物を含んでいる群において選択され、より好ましくは、メチルセルロース、メチルヒドロキシプロピルセルロース、メチルヒドロキシエチルセルロースおよびそれらの混合物からなる群において選択される。
【００５６】
好適なレオロジー剤ｆ）（“増粘剤”とも呼ばれる）は、好ましくは以下を含んでいる群において選択され、より好ましくは以下からなる群から選択される：粘土、デンプンエーテル、セルロースエーテルおよび／または粘性ゴム（たとえば、Ｗｅｌａｎグアールキサンタン、スクシノグリカン）、修飾された多糖類−好ましくは修飾されたデンプンエーテル−、ポリビニルアルコール、ポリアクリルアミド、粘土、セピオライト、ベントナイトおよびこれらの混合物、ならびにより好ましくは粘土、ベントナイト、モントモリロナイトの群において選択される。
【００５７】
好適な脱泡剤ｇ）は、好ましくは以下を含んでいる群、より好ましくは以下からなる群から選択される：ポリエーテルポリオールおよびそれらの混合物。
【００５８】
好適な殺生物剤ｈ）は、好ましくは以下を含んでいる群、より好ましくは以下からなる群から選択される：酸化亜鉛のような無機性の酸化物およびそれらの混合物。
【００５９】
好適な色素ｉ）は、好ましくは以下を含んでいる群、より好ましくは以下からなる群から選択される：ＴｉＯ２、酸化鉄、およびそれらの混合物。
【００６０】
好適な繊維ｊ）は、好ましくは以下を含んでいる群、より好ましくは以下からなる群から選択される：ポリアミド、ポリアクリロニトリル、ポリアクリレート、セルロース、ポリプロピレン、ガラス、サイザルアサ、またはアサおよびそれらの混合物の、繊維。
【００６１】
好適な無機性の結合剤ｋ）は、好ましくは以下を含んでいる群において選択され、より好ましくは以下からなる群から選択される：ポートランドセメント、アルミン酸カルシウムのセメント、硫酸カルシウムおよびそれらの混合物。
【００６２】
組成物の耐火性を増大するおよび／または火炎伝播の速度を低減する好適な難燃剤（または防火剤）は、好ましくは以下を含んでいる群、より好ましくは以下からなる群から選択される：
・無機物、好ましくは水酸化アルミニウム［Ａｌ（ＯＨ）３、ＡＴＨ］、水酸化マグネシウム ＭＤＨ、水菱苦土石、水和物、赤リンおよびホウ素化合物であって好ましくはホウ酸塩、
・オルガノハロゲン化合物、好ましくは有機塩素、およびより好ましくはたとえばクロレンド酸誘導体および塩素化パラフィン；有機臭素（たとえばデカブロモフェニルエーテル（ｄｅｃａＢＤＥ））、デカブロモジフェニルエタン、
・重合体の臭素化化合物であって、好ましくは臭素化ポリスチレン、臭素化炭酸塩オリゴマー（ＢＣＯ’ｓ）、臭素化エポキシオリゴマー（ＢＥＯ’ｓ）、テトラブロモフタル酸 エニイハイドライド（anyhydride）、テトラブロモビスフェノールＡ（ＴＢＢＰＡ）およびヘキサブロモシクロドデカン（ＨＢＣＤ）。
・アンチモン、好ましくは五酸化物およびアンチモンナトリウム
・有機リン化合物であって、好ましくは有機リン酸塩、ＴＰＰ，ＲＤＰ、ＢＰＡＤＰ、トリ−ｏ−クレシルリン酸、
・リン酸塩であって、好ましくはＤＭＭＰおよびホスフィン酸塩、
・クロロリン酸塩（例えば、ＴＭＣＰおよびＴＤＣＰ）。
【００６３】
また、本発明による組成物は、例えば以下のいくつかの選択的な機能成分を含み得る：
−気泡剤（界面活性剤、例えば天然樹脂、硫酸化化合物またはスルホン化化合物、合成洗剤、有機脂肪酸およびそれらの混合物、好ましくはリグノスルホン酸塩、脂肪酸の塩基性アルカリ金属塩およびそれらの混合物、ならびにより好ましくはスルホン化オレフィン、ラウリル硫酸ナトリウムおよびそれらの混合物を含んでいる群における；
−促進剤（カルシウム塩、炭酸塩、好ましくはリチウムまたはナトリウムおよびそれらの混合物）；
−抑制剤（酒石酸およびその塩：ナトリウム塩またはカリウム塩、クエン酸およびその塩：ナトリウム（クエン酸三ナトリウム）およびそれらの混合物；
定量的なデータを考慮するために、本発明による乾燥粉末再分散性組成物は重量％において、および優先順位の低い順において以下であり得る：
○  １≦結合剤ａ）≦４０；１≦結合剤ａ）≦３０；５≦ａ）≦２５；６≦ａ）≦２０；８≦ａ）≦１５；
○  ０．１≦脱保護剤ｂ）≦１０；０．５≦ｂ）≦８；０．８≦ｂ）≦５；１≦ｂ）≦４；
○  １≦特定の吸着剤充填剤ｃ）≦８５；１≦特定の吸着剤充填剤ｃ）≦７５；５≦ｃ）≦７０；１５≦ｃ）≦６０；２５≦ｃ）≦５０；
○  １０≦装填材料ｄ）≦９０；２０≦ｄ）≦８０；３０≦ｄ）≦７０；４０≦ｄ）≦６０；
○  ０．００１≦保水剤ｅ）≦５；０．０１≦ｅ）≦３；０．０５≦ｅ）≦１；０．０８≦ｅ）≦１；
○  ０．００１≦レオロジー剤ｆ）≦５；０．０５≦ｆ）≦３；０．０８≦ｆ）≦３；０．１≦ｆ）≦２
○  ０．０１≦脱泡剤ｇ）≦５；０．０５≦ｇ）≦３；０．１≦ｇ）≦２；０．２≦ｇ）≦１；
○  ０．００１≦殺生物剤ｈ）≦５；０．０１≦ｈ）≦３；０．０５≦ｈ）≦１；０．０８≦ｈ）≦１
○  ０．０１≦色素ｉ）≦９；０．０５≦ｉ）≦３；０．１≦ｉ）≦２；０．２≦ｉ）≦１
また、本願発明は、上記に定義されているように、好ましくは漆喰、下塗り、仕上げ材料、グラウト、防水塗装またはモルタルである、再分散性乾燥組成物と水との混合によって得られる湿式の調合物に関係する。混合は、当技術分野において知られている任意の好適な装置によってなされる。混合時間は、例えば１〜３０分間であり、または３〜１０分間であってもよい。
【００６４】
当該湿式調合物の含水量は、優先順位の低い順においておよび湿式調合物の重量％において５〜５０；１０〜４０；１５〜２５に包含される。
【００６５】
本発明の他の目的は、塗装を製造するための、建築物または土木工事構造物の表面における、上記に定義されているような湿式の調合物の適用である。
【００６６】
本発明の他の目的は、上記に定義されているような湿式の調合物から得られる、建築物または土木工事構造物またはそれらにおいて適用された被覆物または仕上げ材料である。
【００６７】
本発明による再分散性粉末重合体組成物から得られた被覆物、集合物体または対象物は、良好な適用性を有する。
【００６８】
特に、本発明による被覆は、通常の評価試験、すなわち：反発弾性、湿式洗浄耐性７日処理、主軸曲げ試験７日処理、着色力、ＱＵＶ試験（促進耐候試験）および再分散性による耐水性を測定する滴下試験、硬度、色の安定性、耐摩耗性および材質の外観において良好な結果を生み出す。
【実施例】
【００６９】
−Ｉ−原料の物質
ａ）粉末状の有機性の結合剤
（ａ．１）WR8600という名称においてELOTEXによって市販されている再分散性粉末アクリル重合体
（ａ．２）ACRONAL（登録商標）S695Pという名称においてBASFによって市販されている再分散性粉末スチレン／アクリル重合体
（ａ．３）Vinnapas（登録商標）1540 Nという名称においてWACKER（登録商標）によって市販されている再分散性粉末アクリル重合体
（ａ．４）Vinnapas（登録商標）5010 Nという名称においてWACKER（登録商標）によって市販されている再分散性粉末酢酸ビニル／エチレン重合体
ｂ）脱保護剤：
トリエチレングリコールモノブチルエーテル：Metolat（登録商標）872Pという名称においてMunzigによって市販されている。粉末におけるトリエチレングリコールモノブチルエーテルの含量：２５〜５０％。
【００７０】
ｃ）特定の吸着剤充填剤：
（ｃ．１）Beatite（登録商標）30という名称においてOmya（登録商標）によって市販されている炭酸カルシウム充填剤
（ｃ．２）Hydrocarb（登録商標）-OGという名称においてOmya（登録商標）によって市販されている炭酸カルシウム充填剤
ｄ）装填材料：
（ｄ．１）Calgar（登録商標）という名称においてla provencale（登録商標）によって市販されている炭酸カルシウムの砂
（ｄ．２）N14という名称においてSibelco Franceによって市販されているケイ砂
（ｄ．３）Durcal（登録商標）130という名称においてOmya（登録商標）によって市販されている炭酸カルシウムの砂
ｅ）保水剤：
セルロースエーテル：Methocel（登録商標）という名称においてDow（登録商標）によって市販されている
ｆ）レオロジー剤：
（ｆ．１）Pangel（登録商標）S9という名称においてTOLSA（登録商標）によって市販されているセピオライト
（ｆ．２）Talc de Luzenacという名称においてRio Tinto Minerals（登録商標）によって市販されているケイ酸塩無機物
ｇ）脱泡剤：
（ｇ．１）Agitan P823という名称においてMUNZIGによって市販されているポリグリコール
（ｇ．２）Peramin（登録商標）defoam 50 PEという名称においてKERNEOS（登録商標）によって市販されているポリエーテルポリオール
ｈ）殺生物剤：
Troysan（登録商標）CP 20という名称においてTroy（登録商標）によって市販されている酸化亜鉛
ｉ）色素：
（ｉ．１）Titanpol R03という名称においてTWTによって市販されているＴｉＯ２
（ｉ．２）Noir 318という名称においてTWTによって市販されている酸化鉄
（ｉ．３）Bleu outremer 03という名称においてholidays pigmentsによって市販されているアルミのケイ酸ナトリウム
ｊ）繊維
（ｊ１）Arbocel B00という名称においてJRS（登録商標）によって市販されているアルミのセルロースの繊維
（ｊ２）PAC243/125という名称においてSTW（登録商標）によって市販されているポリアクリロニトリルの繊維
ｋ）無機性の結合剤
（ｋ１）Ternal RGという名称においてKerneos（登録商標）によって市販されているアルミン酸カルシウムのセメント
（ｋ２）Anhydrite micronisee Micro Aという名称においてMaxit（登録商標）によって市販されている硫酸カルシウムの結合剤
ｌ）および／または難燃剤（または防火剤）：
portaflame SG 200という名称においてSibelco（登録商標）によって水酸化アルミニウム
−ＩＩ−方法
本実施例の再分散性粉末組成物は、以下のように調製される：
それぞれの原材料の物質は、項目ＩＩＩにおいて以下に示されている組成物の割合にしたがって計量され、つづいて従来の粉末攪拌器に導入される。攪拌器の混合時間は、組成物および攪拌機の効力に依存して４５秒〜１０分の間に変化する。
【００７１】
−ＩＩＩ−組成物
ＩＩＩ．１下塗り、グラウト
重量％において
【００７２】
【表１】
0005956988.tif 000002
【００７３】
【表２】
0005956988.tif 000003
【００７４】
【表３】
0005956988.tif 000004
【００７５】
【表４】
0005956988.tif 000005
【００７６】
【表５】
0005956988.tif 000006
【００７７】
【表６】
0005956988.tif 000007
【００７８】
ＩＩＩ．２グラウト
【００７９】
【表７】
0005956988.tif 000008
【００８０】
【表８】
0005956988.tif 000009
【００８１】
【表９】
0005956988.tif 000010
【００８２】
【表１０】
0005956988.tif 000011
【００８３】
【表１１】
0005956988.tif 000012
【００８４】
【表１２】
0005956988.tif 000013
【００８５】
【表１３】
0005956988.tif 000014
【００８６】
ＩＩＩ．３防水性
【００８７】
【表１４】
0005956988.tif 000015
【００８８】
【表１５】
0005956988.tif 000016
【００８９】
【表１６】
0005956988.tif 000017
【００９０】
ＩＩＩ．４無機性の結合剤を含んでいる配合
【００９１】
【表１７】
0005956988.tif 000018
【００９２】
【表１８】
0005956988.tif 000019
【００９３】
−ＩＶ−適用性
ＩＶ．１  サンプルの調製
最終生成物は、水と粉末の混合により、または逆に均質のペーストの取得するまで得られる。実施例による上記記載の配合について含水量は：
【００９４】
【表１９】
0005956988.tif 000020
【００９５】
ＩＶ．２  試験
ａ）滴下試験
目的：
この試験は、再分散性、硬度、色の安定性、摩耗耐性、および材質の外観に関して、本発明による組成物の耐水性を測定することを目的とする。
【００９６】
この項目において、“滴下試験”装置は、適用後まもなくの雨の衝撃を模擬的に再現するために設置された。したがって低無機物含量の水が用いられる。
【００９７】
我々の参照を意味する、二つの市販の製品（筒型容器におけるアクリル性の下塗り）が、実験を実行する前に、必要とされる、試験継続期間および最小処理時間試験を決定するために、最初に試験を受けた。したがって、それらのデータは試験された製品の性質に応じて異なり得る。
【００９８】
・アクリル性の下塗りのための滴下試験の原理：
沈殿物は、決定された処理時間（アクリル性の下塗りについて４〜８時間）後、３０分以上および６０分以上脱イオン水の一定の滴下を受ける。
流速：９〜１２ｍｌ／分
落水の高さ：２３ｃｍ前後
装置および環境：Watson-Marlow Limited、313 Ambient 5C〜40C/41F〜104F／オンタイム秒＝１．５／オフタイム秒＝２．０
・以下の点が続いて調べられる：
−摩耗耐性：もし水滴の衝撃が表面を損傷する場合（腐食）、水における摩耗耐性は劣っているとみなされる（“はい”として記録される）。
−色の安定性：雨の後、サンプルは、表面にいかなるシミまたは白化も現れずに再び乾燥へ向かう。
−回復：サンプルは、再乾燥後にその硬度および材質の外観を回復しなければならない。
−再分散性：滴下試験の直後、沈殿物は指で表面をこすることにより確認される（軽い圧力）。サンプルが着色されているとき、物質の再分散性は手袋における着色した水の存在によって決定される（“はい”として記録される）。
【００９９】
ｂ）湿式洗浄耐性７日処理
試験は、物質の洗浄性および摩耗耐性を評価する。試験はサンプルに直線的に湿式の摩耗力を与える：標準ＡＳＴＭ Ｄ２４８６−０６ 壁画の水洗浄耐性のための標準試験方法による。上記に示された試験における仕上げ材料の厚さは、ＡＳＴＭ Ｄ２４８６−０６ ｎｏｒｍ．の一つから異なり得る。厚さは、最も大きい装填材料の粒度分析が、ＡＳＴＭ Ｄ２４８６−０６において要求される、１８０ミクロンを超える場合、増大し得る。仕上げ材料の厚さは最大の装填材料の最大直径に一致すべきである。
【０１００】
ｃ）主軸曲げ試験７日処理
主軸曲げ試験は、金属板の物質上に適用されている有機性の塗装の亀裂（柔軟性）に対する耐性の測定を包含する。試験における塗装材料は、金属板のパネルに対し均一の厚さで適用される。塗装されたパネルの乾燥後、主軸を曲げられ、塗装の亀裂に対する耐性が測定される。記載された値は亀裂していないシリンダーの直径である。
【０１０１】
ｄ）着色力
着色力は与えられた組成物における色素の着色能を確認することを可能にする試験である。同一の色素の定量が、対象の組成物（ここではペースト状のアクリル性仕上げ材料）および（試験される）本発明によるサンプルにおいて導入される。二つの着色された組成物は標準的な支持体上に適用され、乾燥される。着色力は、標準ＡＳＴＭ Ｅ−３０８によりcie Lab＊およびΔＥ（両者間の色の差）を決定するために吸光光度計によって測定される。ΔＥが１．５未満の場合、着色は同一であるとみなされる。
【０１０２】
ｅ）ＱＵＶ促進耐候性試験
ＱＵＶ試験法は、周期性の紫外線耐候法である。特定の試験装置は、２８０〜３５０ｎｍの発光範囲を有する八つの４０Ｗの蛍光ランプに相当する、３１０ｎｍにおいて持続的な短時間最大出力を有するＵＶエネルギー源を使用する。蛍光ランプはフロリダにおける６月の正午の日光の強度に匹敵するＵＶ放射を発光する。曝露試験の間、酸素飽和水が噴霧によってではなく圧縮によって試験サンプルに適用される。水の供給設備は、試験台およびランプの下の開口されたタンクにおいて熱される。周期性の試験を調節するために、ＱＵＶは、６０℃および高湿度における８時間のＵＶ照射を伴う４３℃におけるＵＶおよび圧縮を交互に行う種々の間隔計時機構が備えられている。
【０１０３】
ＩＶ．３  下塗り、漆喰の結果
【０１０４】
【表２０】
0005956988.tif 000021
【０１０５】
PAREX DPR SAND FINE＝PAREX（登録商標）companyによって米国において市販されている、ペースト状のアクリル性の仕上げ材料の商業用組成物＝対照。
【０１０６】
ＩＶ．４  グラウトの結果
【０１０７】
【表２１】
0005956988.tif 000022
【０１０８】
ＩＶ．５  防水性の結果
【０１０９】
【表２２】
0005956988.tif 000023
【０１１０】
ＩＶ．６  無機性の結合剤の結果
【０１１１】
【表２３】
0005956988.tif 000024